(57)【要約】【課題】  本発明は、粘着剤層の表面に筋やもやもやが発生せず鏡面になり見栄えのよいホットメルト粘着テープ又はシートの製造方法を提供する。【解決手段】  一対の加熱ロールと、その上流側に設置されているホットメルト粘着剤溶融溶液溜装置によりホットメルト粘着剤溶融溶液溜部が形成されてなるホットメルト粘着剤塗布装置のホットメルト粘着剤溶融溶液溜部にホットメルト粘着剤溶融溶液を供給し、一対の加熱ロールの一方の加熱ロールに接するように支持体フィルムを供給すると共に他方の加熱ロールに接するように剥離フィルムを供給して一対の加熱ロール間を引き抜くことを特徴とするホットメルト粘着テープ又はシートの製造方法。【選択図】図１
2010024421.tif 000002
【特許請求の範囲】
【請求項１】
一対の加熱ロールと、その上流側に設置されているホットメルト粘着剤溶融溶液溜装置によりホットメルト粘着剤溶融溶液溜部が形成されてなるホットメルト粘着剤塗布装置のホットメルト粘着剤溶融溶液溜部にホットメルト粘着剤溶融溶液を供給し、一対の加熱ロールの一方の加熱ロールに接するように支持体フィルムを供給すると共に他方の加熱ロールに接するように剥離フィルムを供給して一対の加熱ロール間を引き抜くことを特徴とするホットメルト粘着テープ又はシートの製造方法。
【発明の詳細な説明】
【技術分野】
【０００１】  本発明は、ホットメルト粘着剤層を支持体フィルムと剥離フィルムで被覆したホットメルト粘着テープ又はシートの製造方法に関する。
【背景技術】
【０００２】  一般に、ホットメルト粘着テープ又はシートの製造は、溶融したホットメルト粘着剤を支持体フィルムに塗工した後剥離フィルムを積層するか、溶融したホットメルト粘着剤を剥離フィルムに塗工した後支持体フィルムを積層して粘着剤層を支持体フィルムに転写することにより行われている（例えば、特許文献１参照。）。
【特許文献１】特開２００２−８８３２３号公報
【０００３】  しかしながら、上記方法で製造されたホットメルト粘着テープ又はシートの粘着剤層の表面に筋やもやもやが発生して鏡面にならず見栄えが悪いので、商品性が低く、商品として販売するには不適当であった。
【発明の開示】
【発明が解決しようとする課題】
【０００４】  本発明の目的は、上記欠点に鑑み、粘着剤層の表面に筋やもやもやが発生せず鏡面になり見栄えのよいホットメルト粘着テープ又はシートの製造方法を提供することにある。
【課題を解決するための手段】
【０００５】  本発明のホットメルト粘着テープ又はシートの製造方法は、一対の加熱ロールと、その上流側に設置されているホットメルト粘着剤溶融溶液溜装置によりホットメルト粘着剤溶融溶液溜部が形成されてなるホットメルト粘着剤塗布装置のホットメルト粘着剤溶融溶液溜部にホットメルト粘着剤溶融溶液を供給し、一対の加熱ロールの一方の加熱ロールに接するように支持体フィルムを供給すると共に他方の加熱ロールに接するように剥離フィルムを供給して一対の加熱ロール間を引き抜くことを特徴とする。
【発明の効果】
【０００６】  本発明の粘着テープ又はシートの製造方法は上述の通りであるから、ホットメルト粘着剤溶融溶液が支持体フィルムと剥離フィルムにより巻き込まれてホットメルト粘着剤層が形成されホットメルト粘着テープ又はシートが製造でき、粘着剤層を透かしてみても粘着剤層の表面にもやもやが見えず表面性が優れている。
【発明を実施するための最良の形態】
【０００７】  次に、本発明を図面を参照して説明する。図１は本発明のホットメルト粘着テープ又はシートの製造方法の一例を示す断面模式図である。【０００８】  図中１は、上側加熱ロール（コンマロール）１１と下側加熱ロール（ガイドロール）１２よりなる一対の加熱ロールであり、２は一対の加熱ロール１の上流側に設置されているホットメルト粘着剤溶融溶液溜装置である。一対の加熱ロール１とホットメルト粘着剤溶融溶液溜装置２によりホットメルト粘着剤溶融溶液溜部２１が形成されてホットメルト粘着剤塗布装置が構成されている。ホットメルト粘着剤溶融溶液溜装置２はホットメルト粘着剤を加熱溶融するために加熱可能になされてもよいし、ホットメルト粘着剤溶融溶液溜部２１にホットメルト粘着剤を加熱溶融するための加熱装置が内設されていてもよい。【０００９】  図中４は支持体フィルム供給ロール４１に巻回されている支持体フィルムであり、上側加熱ロール（コンマロール）１１に接するように供給される。即ち、支持体フィルム４は一面が上側加熱ロール（コンマロール）１１に接し、他面がホットメルト粘着剤液溜部２１内のホットメルト粘着剤溶融溶液３に接するように供給される。又、図中５は剥離フィルム供給ロール５１に巻回されている剥離フィルムであり、下側加熱ロール（ガイドロール）１２に接するように供給される。即ち、剥離フィルム５は一面が下側加熱ロール（ガイドロール）１２に接し、他面がホットメルト粘着剤液溜部２１内のホットメルト粘着剤溶融溶液３に接するように供給される【００１０】  上記ホットメルト粘着剤は、従来公知の任意のホットメルト粘着剤が使用でき、例えば、天然ゴム、ＳＩＳ、ＳＥＢＳ等のゴム系ホットメルト粘着剤、アクリル系ホットメルト粘着剤、ウレタン系ホットメルト粘着剤、シリコン系ホットメルト粘着剤等が挙げられる。【００１１】  上記支持体フィルムは、従来から粘着テープを製造する際に一般に使用されている支持体フィルムであればよいが、ホットメルト粘着剤溶融溶液に接触した際に変形や老化しない耐熱性の支持体フィルムが好ましく、例えば、ポリエチレンフィルム、ポリプロピレンフィルム、ポリエステルフィルム、ポリウレタンフィルム、ポリアミドフィルム、ポリイミドフィルム、紙、不織布、布、アルミニウム箔等があげられる。【００１２】  上記剥離フィルムは、従来から粘着テープを製造する際に一般に使用されている剥離フィルムであればよいが、ホットメルト粘着剤溶融溶液に接触した際に変形や老化しない耐熱性の剥離フィルムが好ましく、例えば、一面にシリコン等の剥離剤層が設けられたクラフト紙、グラシン紙、ポリエステルフィルム、ポリアミドフィルム、ポリイミドフィルム、ポリエチレンフィルム、ポリプロピレンフィルム等が挙げられる。【００１３】  ホットメルト粘着テープ又はシートを製造するには、先ず、ホットメルト粘着剤液溜部２１内にホットメルト粘着剤溶融溶液３を供給する。尚、ホットメルト粘着剤液溜部２１内にホットメルト粘着剤溶融溶液３を供給する方法としては、ホットメルト粘着剤溶融溶液をホットメルト粘着剤液溜部２１内に供給してもよいし、溶融していないホットメルト粘着剤をホットメルト粘着剤液溜部２１内に供給した���加熱して溶融してもよい。【００１４】  次に、支持体フィルム供給ロール４１から支持体フィルム４を引出して上側加熱ロール（コンマロール）１１に接するように供給すると共に剥離フィルム供給ロール５１から剥離フィルム５を引出し下側加熱ロール（ガイドロール）１２に接するように供給して、引取りロール８、８により引取る。尚、７、７は冷却ロールである。【００１５】  こうすることにより、ホットメルト粘着剤溶融溶液３は支持体フィルム４と剥離フィルム５によりその間に巻き込まれてホットメルト粘着剤層３１が形成されホットメルト粘着テープ６が得られる。【００１６】  次に、本発明の実施例を説明するが、本発明は実施例に限定されるものではない。
（実施例１〜３）
ホットメルト粘着剤溶融溶液
スチレンーイソプレンースチレンブロック共重合体（クレイトンジャパン社製、商品名「クレイトンＤ１１０７」、スチレン含量３０重量％）１００重量部、流動パラフィン（ナカライテック社製、化学試薬）３０重量部、水添ロジンエステル（荒川化学社製、商品名「ＫＥ−３１１」）１２０重量部及びベンゾイルヒドロキシトルエン０．５重量部をニーダーに投入し、１４０℃で溶融混練してホットメルト粘着剤溶融溶液を得た。【００１７】粘着テープの製造
図１において、支持体フィルム４として表１に示した厚さのポリエチレンテレフタレートフィルムを使用し、剥離フィルム５として表面が剥離処理された厚さ７５μｍのポリエチレンテレフタレートフィルムを使用した。得られたホットメルト粘着剤溶融溶液をホットメルト粘着剤溶融溶液溜部２１に供給し、ホットメルト粘着剤溶融溶液溜装置２に設置された加熱装置で加熱して１２０℃に保持した。下側加熱ロール（ガイドロ−ル）１２を１１０℃に設定し、上側加熱ロール（コンマロール）１１を表１に示した所定温度に設定し、引取り速度１．５ｍ／分で引取って粘着テープを得た。【００１８】（比較例１〜４）
図２は比較例１〜４のホットメルト粘着テープの製造方法を示す断面模式図である。図１と同じものは同じ番号を付している。９は上側加熱ロール（コンマロール）１１と冷却ロール７の間に設置されたガイドロールであり、支持体フィルム供給ロール４１も上側加熱ロール（コンマロール）１１と冷却ロール７の間に設置されている。上側加熱ロール（コンマロール）１１と下側加熱ロール（ガイドロール）１２により剥離フィルム５上に塗布されたホットメルト粘着剤層３１に、支持体フィルム供給ロール４１から引き出された支持体フィルム４をガイドロール９を介して積層するようになされている。【００１９】  図２において、支持体フィルム４として表１に示した厚さのポリエチレンテレフタレートフィルムを使用し、剥離フィルム５として表面が剥離処理された厚さ７５μｍのポリエチレンテレフタレートフィルムを使用した。得られたホットメルト粘着剤溶融溶液をホットメルト粘着剤溶融溶液溜部２１に供給し、ホットメルト粘着剤溶融溶液溜装置２に設置された加熱装置で加熱して１２０℃に保持した。下側加熱ロール（ガイドロ−ル）１２を１１０℃に設定し、上側加熱ロール（コンマロール）１１を表１に示した所定温度に設定し、剥離フィルム５上にホットメルト粘着剤層３１を形成した後、その上に支持体フィルム４を積層し、引取り速度１．５ｍ／分で引取って粘着テープを得た。【００２０】  得られた粘着テープの粘着剤層の表面を目視で観察し、表面状態及び縦筋の有無を表１に示した。尚、評価基準は以下の通りである。
表面状態
○  滑らかな鏡面
×  粗面でざらざらしている
縦筋  
〇  縦筋は全くない
△  わずかに縦筋がある
×  縦筋が多数ある【００２１】
【表１】
2010024421.tif 000003
【図面の簡単な説明】
【００２２】
【図１】  本発明のホットメルト粘着テープ又はシートの製造方法の一例を示す断面模式図である。
【図２】  比較例のホットメルト粘着テープの製造方法を示す断面模式図である。
【符号の説明】
【００２３】１    一対の加熱ロール
１１  上側加熱ロール（コンマロール）
１２  下側加熱ロール（ガイドロ−ル）
２    ホットメルト粘着剤溶融溶液溜装置
２１  ホットメルト粘着剤溶融溶液溜部
３    ホットメルト粘着剤溶融溶液
３１  ホットメルト粘着剤層
４    支持体フィルム
５    剥離フィルム
６    ホットメルト粘着テープ
７    冷却ロール
８    引取りロール
９    ガイドロール
【図１】
2010024421.tif 000004
【図２】
2010024421.tif 000005